(57)【要約】【課題】磁器からなる粉末を分極処理せず有機バインダーに混練してペーストにし水虫患部に塗布することにより、従来からある水虫治療薬と同等の水虫繁殖抑制効果が得られるとともに、当該抑制効果に対し優れた判定環境をもたらし、水虫繁殖の完全抑制へのプロセスを可能にする水虫繁殖抑制材を提供する。また、水中でのイオン吸着などにより腐臭抑制効果が低下せず、水溶性油の中で使っても吸着構造ではないので廃棄時の環境汚染が問題にならず、洗浄により繰り返し使用できる水および水溶液の腐臭抑制材を提供する。【解決手段】チタン酸塩を基礎材料とする磁器からなる水虫繁殖抑制材であって、前記磁器が少なくともチタン酸バリウムあるいは、チタン酸ストロンチウムを含む磁器粉末である。前記磁器については分極処理をする必要がない。【選択図】図２
2007045720.tif 000002
【特許請求の範囲】
【請求項１】
チタン酸塩を基礎材料とする磁器粉末或いは前記磁器粉末が有機バインダーに混練された磁器ペーストからなる水虫の繁殖抑制材であって、
前記磁器粉末が少なくともチタン酸バリウムあるいは、チタン酸ストロンチウムを含む磁器粉末であり、
前記磁器粉末の自発分極作用とランダムに形成された結晶粒界とにより水虫の繁殖を抑制する効果をもつように構成された水虫の繁殖抑制材。
【発明の詳細な説明】
【技術分野】
【０００１】
本発明は、磁器粉末の自発分極作用とランダムに形成された結晶粒界とによる繁殖抑制効果を利用した水虫の繁殖抑制材に関する。
さらに詳しく言えば、本発明による水虫の繁殖抑制材は、磁器粉末を水虫患部に直接振り掛けたり、磁器ペースト状にして水虫患部に塗布して水虫の繁殖抑制材として好適に用いられる磁器粉末に係り、特に分極処理を行わなくてもランダムな磁器粉末の微結晶粒界構造などによって優れた繁殖抑制効果を得られるとともに、生体安全性、経済性、耐環境性、量産性に優れた素材に関する。
【背景技術】
【０００２】
従来より、水虫の原因でありカビの一種である白癬菌に対する治療薬は数多くあるが、その中でも古くは安息香酸とサリチル酸を配合した軟膏があり、また素人療法では酢などがよく知られている。
ここで水虫薬を世代的に分類すると、トルナフタート等チオカルバメート系の抗菌作用のある成分に、痒みを鎮めたり皮膚の角質を軟化させる作用のある別の成分が配合されたものが第１世代の水虫薬と呼ばれている。痒みを鎮める成分としては、抗ヒスタミン薬や冷感を与えるメントール、局所麻酔薬等がある。
【０００３】
ミコナゾール等イミダゾール系の抗菌成分に前記同様の鎮静成分を配合したものが第２世代の水虫薬と呼ばれている。この第２世代の水虫薬は他のもの比べ、白癬菌以外のカビにも広く有効であることが特徴とされている。
ブテナフィンやテルビナフィン等、ベンジルアミン系やアリルアミン系の抗菌成分からなるものが第３世代の水虫薬と呼ばれている。この第３世代の水虫薬は白癬菌への高い抗菌活性の持続が特徴とされている。
このため、白癬菌を攻撃する作用を重視したい場合は第３世代の水虫薬を、また、痒みを直ぐに鎮静化したい場合や使い心地を重視したい場合は第１世代や第２世代の水虫薬を選択することができる。
【０００４】
この他、ナマコから抽出されたステロイド系のサポニンの１つであるホロトキシンを主成分とする水虫薬やウンデシレン酸を主成分する水虫薬が知られている。
また、爪水虫などのひどい場合は、内服薬の投与が行われる。
さらに、薬剤以外に紫外線照射による方法も行われてきた。
【特許文献１】特になし
【０００５】
ここで、白癬菌の繁殖の様子を説明すると、
・白癬菌は皮膚表面の角質層に侵入して蓄積物のケラチンを溶かす。
・この時に出された代謝物は、角質層の奥や真皮の中に浸透する。
・人体は真皮に浸透した代謝物を異物とみなし、ケミカル・メディエータ（化学伝達物質）を分泌する。
・それが真皮の神経や血管を刺激してかゆみが起こる。
・また、血管が刺激され、透過性が亢進すると小さな水疱ができる。
・こうした炎症の繰り返しと表皮の角質層を形成する細胞の新陳代謝のくり返しで、角質層は次第に上へと競り上がって厚くなる。
・厚くなった角質層は、やがてアカとなってポロポロと剥けてくる。
・白癬菌は、この時にアカと一緒にはがれ落ちるものもあるが、新陳代謝によって新しくできた角質層にも繁殖していくので、常に角質内に生息している。
・水虫が治り難いのは、白癬菌を含んだアカが再び皮膚の他の部分に接触したり、角質層の奥のほうに潜む白癬菌を根絶できず再繁殖してくるためである。
このような白癬菌の繁殖様式に対し、水虫薬は液体や軟膏、クリーム状の形態で直接白癬菌に接触させ、その化学的作用により白癬菌を変質させ死滅に追い込むように働く。したがって、この種の水虫薬は化学的にかなり活性であり持続性も比較的長い。
【発明の開示】
【発明が解決しようとする課題】
【０００６】
しかしながら、上記の水虫薬には次のような問題があった。
これらの水虫薬はすべて角質層上部の白癬菌に浸透接触させ、その化学的作用により白癬菌を死滅させる。その速度は、角質層がアカとなって剥がれ落ちるよりも早いので角質層上部は正常な皮膚表面を呈するようになるが、白癬菌を完全に死滅させたわけではないので、新陳代謝により新たに形成される白癬菌を含む角質層と相まって、角質層は次第に上へと競り上がって厚くなる。一般的に水虫薬の角質層下部への浸透は拡散現象によるので、前記のように厚くなった角質層は水虫薬の拡散現象の障害になる。
【０００７】
このように、厚みを増した角質層下部への水虫薬の浸透が十分でないまま治療が進み、白癬菌の数が或る程度まで減ると痒みや異臭などの自覚症状が治まるが、角質層の下部を直視できないので一見完治したような錯覚に陥り、治療を止めてしまうことが「水虫は根治できない」との世評が生まれる大きな一因と言われている。前記のような錯覚が生じるのは、前記角質層の競り上がりによる厚層化現象と云う問題点が浮かび上がる。
さらに、この手の水虫薬は化学的にかなり活性であり、その取扱いには常に十分な注意力と判断力が要求され、安全性が高いとは言い難い問題点がある。
【０００８】
また、内服薬については、白癬菌は細胞壁をもった細菌と違いヒトの細胞と構造上の違いがあまりない。構造上の違いがあればその部分に作用する事で原因となっている細胞だけを攻撃できるが、類似の細胞を区別して片方だけに選別攻撃する事は極めて困難である。このように白癬菌細胞を攻撃する薬は、細菌に対する抗生物質とは違いヒトの細胞にも影響し易いものである。塗り薬で使っている間は全身的な影響はないが、経口内服薬の場合には副作用も充分注意した上で使う必要があるので、医師の指導を伴う通院治療にならざるを得ないような安全性で難しい面がある。
【０００９】
さらに、紫外線照射は効果は大きいと言われているが、皮膚ガンの原因と言われる光線であり、素人では照射程度の見極めが難しく安全性の面で問題がある。また、照射装置もランプの交換も高価であり、経済面で問題がある。
【００１０】
本発明は、このような点について成されたものであり、その目的とするところは、従来の液体塗布や軟膏タイプの水虫薬のように治療に伴う角質層の厚層化による薬効の減退と治癒の誤判断を招くことなく且つ、経口内服薬のように副作用もなく、紫外線照射のように安全性の問題もなく白癬菌が繁殖するのを抑制する素材を経済性、量産性高く提供することにある。
【課題を解決するための手段】
【００１１】
上記目的を達成するために本発明による水虫の繁殖抑制材は、
チタン酸塩を基礎材料とする磁器粉末が有機バインダーに混練された磁器ペーストからなる繁殖抑制材であって、
前記磁器粉末が少なくともチタン酸バリウム（以下BaTiO3と略す）あるいは、チタン酸ストロンチウム（以下SrTiO3と略す）を含む磁器粉末であり、
前記磁器粉末のランダムに形成された結晶粒界と自発分極作用により水虫の繁殖を抑制する効果をもつように構成されている。
【００１２】
すなわち、前記磁器ペーストを水虫に侵された患部に塗布することにより水虫の繁殖を抑制するものであって、チタン酸塩を基礎材料とするペロブスカイト形磁器粉末から成る。したがって、これら磁器は分極処理をしたり、電極を設けたりする必要がない。
また、前記チタン酸塩の基礎材料とする磁器粉末は少なくともBaTiO3あるいは、SrTiO3を含む磁器粉末であることを特徴とする。
前記BaTiO3あるいは、SrTiO3を含む磁器粉末の表面は電極層を形成しないことを特徴とする。
【００１３】
さらに、前記BaTiO3あるいは、SrTiO3を含む磁器粉末は、添加剤の配合による半導体化の有無に拘わらないことが好ましい。
加えて、前記BaTiO3あるいは、SrTiO3を含む磁器粉末は、有機バインダーで均一に混練出来る粒度であることが好ましい。
前記BaTiO3あるいは、SrTiO3を含む磁器ペーストは人体表面に塗布し、容易に脱落しないペーストであることが好ましい。
【発明の効果】
【００１４】
本発明によれば、BaTiO3，SrTiO3磁器からなる粉末を分極処理せずに有機バインダーに混練してペーストにし水虫患部に塗布することにより、従来からある水虫治療薬と同等の水虫繁殖抑制効果を得るとともに、当該抑制効果に対し優れた判定環境をもたらし、水虫繁殖の完全抑制へのプロセスを可能にする水虫繁殖抑制材を提供できる。
【００１５】
また、本発明によるBaTiO3、SrTiO3磁器粉末による水虫繁殖抑制作用は、化学的な作用による水虫菌の死滅と云う薬効作用ではないので生体に対し安全性が高く、誤って（眼球以外の）他所へ付着しても拭き取るだけで安全性に問題は生じない。なお、本発明によるBaTiO3、SrTiO3磁器粉末は電子部品用などで高純度なものが大量に生産されており、水虫繁殖抑制材としても安価に製造できる経済的な利点がある。さらに、これを廃棄する場合、薬剤とは違い瀬戸物と同じ無害な物質なので環境保護対策としても有効である。このように、本発明のBaTiO3，SrTiO3磁器粉末による水虫繁殖抑制材は、水虫の繁殖抑制に優れた効果を示す。
【発明を実施するための最良の形態】
【００１６】
本発明によるチタン酸塩を基礎材料とする磁器としては、チタン酸バリウム，チタン酸ストロンチウム，チタン酸マグネシウム，チタン酸カルシウムなどのペロブスカイト形磁器粉末が挙げられるが、好ましくは半導体化された抵抗体であって自己温度制御機能を有する所謂PTC ヒータとして高品質で安価に大量に使われているBaTiO3磁器用の基礎的粉末あるいは、半導体セラミック・コンデンサとして高性能化され安価に大量に使われているSrTiO3磁器用の基礎的粉末がよい。
【００１７】
チタン酸塩はBaやSr系の他にBe，Bi，Ca，Ce，Mg，Pb，Zr系などもあるが、それらはBaやSr系磁器の混晶のために使われたり、水分や湿気の多い環境で使用した場合イオン性になったりあるいは有害物質として溶出の可能性があるなどの不都合があり、総じて生産量が少なく経済的でない。
【００１８】
ここで、一般に知られている両磁器の製造に関する概要について説明すれば、例えばBaTiO3磁器の場合は、炭酸バリウム（以下BaCO3 と略す）と酸化チタン（以下TiO2と略す）が基礎材料であり、半導体化する場合はNb，Ta，Bi，Sb，Y ，W ，Th，La，Ceなどの希土類イオンを一次配合する。また、一次配合の工程で粒径を均一に小さくするため炭酸カルシウム（以下CaCO3 と略す）を配合し、主材のBaTiO3とチタン酸カルシウム（CaTiO3）の混晶を形成することもある。これらを一般的工程である湿式混合粉砕，脱水乾燥，仮焼，粉砕の各工程を通して粉体を得る。仮焼の温度は、一般に1100〜1200℃程度の空気中である。このような工程条件でBaCO3 磁器粉体が得られる。このBaCO3 磁器粉末は、直径3 〜10μm 程度の微結晶粒から成る多結晶である。
本発明では、この段階での磁器粉末が効果と経済性の面から利用される。
【００１９】
なお、PTC ヒータの場合は、正特性開始温度の移動のため、酸化鉛（以下PbO と略す）や炭酸ストロンチウム（以下SrCO3 と略す）を配合し、主材のBaTiO3とチタン酸鉛（以下PbTiO3と略す）やチタン酸ストロンチウム（SrTiO3）の混晶を形成することもあるが、本発明の場合には不要である。
【００２０】
その後、前記の磁器成形体であるPTC ヒータにする場合は、正特性抵抗温度係数を大きくするためMn，Fe，Cu，Crなどと、抵抗の電圧依存性を小さくするためSiO2を二次配合する。このようにして得られた粉体を所定の形に成形し本焼成することによりBaTiO3磁器が得られる。ここで、成形はよく知られているように粉体にバインダーを混合し種々の形状の金型に注入してプレス成形したりあるいは、種々の形状のノズル金型を装着した押出し成形機で押出し成形することができる。
本焼成の温度は、一般に1250〜1350℃程度の空気中である。
【００２１】
前記のように本焼成して得られたBaTiO3磁器を粉砕して粉末にすることも考えられるが、本焼成した磁器は非常に硬く粉砕は非常に困難であり経済的でない。
【００２２】
また、SrTiO3磁器の場合も同様に、SrCO3 とTiO2が基礎材料であり、Dy，Gd，Sn，Ce，La，Nb，Ta等を添加し強制還元法により半導体化することができる。焼成温度は、一般に1300〜1450℃であり、雰囲気は窒素100vol% に対し水素10〜100vol% の混合気体中である。
【００２３】
上記の磁器粉末は、直径3 〜10μm 程度の微結晶粒から成る多結晶であり、前記微結晶粒の中では強誘電体としての性質が保たれていて自発分極も起きているが、表面のイオン吸着により分極は中和されており、前記微結晶粒全体としては平均的な小さな分極値しか示さない。これを水虫の繁殖抑制に使うには強力な分極処理を施さなければならないと一般的には推測される。
【００２４】
しかし本発明者は、種々の実験の結果より前記の両チタン酸塩は分極処理を施さなくても、水虫に対し優れた繁殖抑制作用を有することを見出した。さらに、前記の両チタン酸塩は、半導体化の有無に拘わらず水虫の繁殖抑制作用に大きな差のないことも見出した。このことは、本発明による繁殖抑制作用が電気分解などに見られるイオン的な作用とは異なることを示している。
【００２５】
ここで、BaTiO3磁器あるいはSrTiO3磁器の内部構造について、一般的な文献資料に基づき説明する。これらの磁器粉末は、直径3 〜10μm 程度の微結晶粒から成る多結晶であり、前記微結晶粒の中では強誘電体としての性質が保たれていて自発分極も起きているが、表面のイオン吸着により分極は中和されており、前記微結晶粒全体としては平均的な小さな分極値しか示さない。しかし、多結晶中にある多数の前記微結晶粒の間に形成される粒界は前記微結晶粒とは成分比率も作用も異なり、磁器全体の性質に大きな影響を与えていると言われている。粒界には電気的に大きなポテンシャルが存在し、粒界は電気伝導度，熱伝導率，耐電圧，機械的性質，化学的性質に大きな影響を与えると言われている。
【００２６】
水虫患部に塗布されたBaTiO3磁器粉末ペーストあるいは、SrTiO3磁器粉末ペーストの各微結晶粒の中は、ペロブスカイト型格子構造から発生する自発分極が存在し、前記の微結晶粒群の粒界ごとに大きな電気的ポテンシャルがランダムな方向に存在するので、このポテンシャルの乱れが周囲の空間にランダムな電位的影響を及ぼす。これにより、白癬菌は極めて生存し難い環境となると考えられる。
【００２７】
上記のBaTiO3磁器粉末あるいは、SrTiO3磁器粉末に対し電子部品として使用する場合のように電極層を形成することも可能であるが、逆に電極層の形成は前記の微結晶粒界の作用からすれば、水虫繁殖の抑制作用を阻害するように働くと考えられるので好ましくない。
【００２８】
また、BaTiO3，SrTiO3磁器粉末の表面状態は、前記微結晶粒の粒界の方向が多方向を向いていた方が効果が大きいと考えられるので、凹凸の激しい表面の方が好ましい。さらに、BaTiO3，SrTiO3磁器粉末は液体に分散させて水虫患部に塗布しても多量に付着させることが出来ないので実用的でなく、軟膏やクリームなどの有機バインダーに混練したものを塗布することが望ましい。但し、水虫患部の状態によってはBaTiO3，SrTiO3磁器粉末を多量に必要とされる場合があり、そのような場合はBaTiO3，SrTiO3磁器粉末をそのまま患部に振り掛け、その上をガーゼ等で押さえておくことも可能である。
【実施例】
【００２９】
以下、本発明の実施例を比較例と併せて説明する。本発明による水虫の繁殖抑制材は図１の配合表に示した各配合材料について、図２に示す一般的な磁器製造工程プロセスを通して試料を作製した。
先ず図２に示すように、半導体化する場合と半導体化しない場合、配合材料は異なるが工程条件はすべて共通である。
【００３０】
まず湿式混合粉砕工程でボールミルによる湿式混合粉砕を２０時間行った。
その後、スプレードライヤーで脱水乾燥し粉末のまま焼成を行った。ここで、
BaTiO3系磁器粉末の焼成は温度１２００℃、雰囲気は空気中であり、SrTiO3系磁器粉末の焼成は温度１４００℃、雰囲気は窒素100vol% に対し水素50vol%の混合気体中である。
焼成で得られた塊を再びボールミルにより２０時間の湿式粉砕を行いスプレードライヤーで脱水乾燥して目的の粉末を得た。これらの粉末は表面に電極層を設けず分極処理も行わない。
【００３１】
このようにして得られた各磁器粉末と市販のクリームや軟膏とを秤量し磁器粉末の混合比を変えた水虫繁殖抑制材としての試料とした。
市販のクリームや軟膏としてワセリン、アロエ・クリーム、オロナイン軟膏を選んだ。図３にBaTiO3磁器粉末を使用した実施例１から実施例６の配合構成を、及び図４にSrTiO3磁器粉末を使用した実施例７から実施例１２の配合構成を示す。
【００３２】
このようにして得られた各磁器粉末試料を１日２回朝夕水虫患部に塗布し、昼間は靴下と革靴を履き、夜間は素足の状態で試験し、水虫の繁殖抑制状態を測定した。
試験前の水虫患部の状態は測定と評価の均一性を得るため同一状態に近いものを選んだ。また、その患部の状態は繁殖抑制効果がかなり明確に評価できる湿潤タイプとし、初期状態は赤膚の見える状態で揃えた。
【００３３】
なお、水虫繁殖抑制状態の評価は目視によるが、患部表面が赤膚状態を記号Ａ、患部表面が赤膚と白色化の混合状態を記号Ｂ、患部表面が全面的に白色化した状態を記号Ｃ、患部表面の白色化の面積が患部最大面積の約１／１０になった状態を記号Ｄ、患部の白色部が殆ど消失し普通の皮膚に戻った状態を記号Ｅとし、各実施例の各配合ごとに３人の被験者を用意し、評価はそれらの平均を取った。
【００３４】
前記実施例に対し、市販薬「ダマリン」を使った場合を比較例１，同じく「ラミシール」を使った場合を比較例２として試験した（図５参照）。何れもペーストタイプとした。
【００３５】
図３の表中に示されるBaTiO3磁器粉末を使用した実施例１〜６による水虫繁殖の抑制効果は、BaTiO3磁器の半導体化の有無には殆ど関係しないことが明確である。また、粉末を混練する有機バインダーの種類にも大きな差違は見られない。しかし、当然のことながらBaTiO3磁器粉末の配合量によりある程度の差違が見られ、配合量の多い方が効果は大きいことが明確である。さらに、有機バインダーを使わず粉末１００％を直接患部に振掛ける実施例４では、最初の抑制効果は顕著であるが後半の抑制効果は目立つほどではない。これは、患部が乾燥したことにより粉末の付着力が低下し、ガーゼ等で押さえても粉末を皮膚表面に密に保持できなかったためと考えられる。したがって、繁殖抑制の実効を確実にするには、磁器粉末を有機バインダーで混練したペースト状の形態が必須である。
【００３６】
図４の表中に示されるSrTiO3磁器粉末を使用した実施例７〜１２による水虫繁殖の抑制効果は、BaTiO3磁器粉末を使用した場合と殆ど同様の効果を示している。
【００３７】
本発明の実施例に於いて特徴的な点は、患部の白色化に伴う角質層の厚層化が極めて少なく、白色化した角質層の処理は患部をガーゼで拭って剥げ落ちる程度の除去でよく、従来の水虫治療薬のように厚くなる角質層への薬の浸透を心配しながらつける必要はない。このように角質層が薄いままなので、水虫の繁殖抑制状態を明確に観察でき抑制程度の判断を誤ることがない。また、角質層が薄いままなのは、前記〔課題〕の項で説明した「白癬菌は細胞壁をもった細菌と違いヒトの細胞と構造上の違いがあまりない」ことにより、角質層の新陳代謝も抑制されている状態と考えられ、白癬菌の繁殖が抑制されている状態と一致する。
【００３８】
一方、比較例１、２では何れも実施例とは異なる様相を見せ、薬液を患部に塗布後間もなく皮膚表面は白色化しその最外層が剥がれるとその下は普通の皮膚に近い状態の角質層が出現する。しかし、その角質層は新陳代謝により既に厚くなっており角質層深部の状態を窺い知ることが困難な表面層を呈する。この段階では痒みや異臭も減退しているので完治したように見える。
【００３９】
このように、比較例に使用した従来の水虫薬は薬効が高いので角質層上部の白癬菌に浸透接触し、その化学的作用により白癬菌を死滅させる。その速度は、角質層がアカとなって剥がれ落ちるよりも早いので角質層上部は正常な皮膚表面を呈するようになるが、白癬菌を完全に死滅させたわけではないので、新陳代謝により新たに形成される白癬菌を含む角質層と相まって、角質層は次第に上へと競り上がって厚くなる。このように硬く厚くなった角質層は水虫薬の拡散現象の障害になり、その後の薬液浸透の阻害を招き易く、且つ完治の誤判断を招き易いと云う従来からの諸説が再現された。
このように比較例１、２に比べ本実施例によれば水虫の繁殖抑制の効果とその判断の確実さ及び安全性の面で非常に改善されていることが明らかである。
【００４０】
なお、乾燥タイプの水虫に対しては、従来より市販されているサリチル酸や尿素等の角質層軟化薬と前記実施例１〜３との組合せで水虫の繁殖を３週間から１２週間で非常に大幅に抑制出来ることは確認されたが、抑制までにかかる期間は患部の程度よりも軟化薬の塗布方法などの用法により大きく左右され、統一性のあるデータとしては得られなかった。
【産業上の利用可能性】
【００４１】
本発明による抑制材は、水虫の繁殖を抑制できるから、健康維持促進の産業分野で利用できる。素材が磁器であるから、磁器素材の製造分野の設備を活用できる。
【図面の簡単な説明】
【００４２】
【図１】本発明による水虫繁殖抑制材の実施例の配合を説明するための配合表を示す図である。
【図２】本発明による水虫繁殖抑制材の実施例の製造工程を示す流れ図である。
【図３】本発明による水虫繁殖抑制材の実施例のBaTiO3系磁器粉末配合と試験の結果を示す図である。
【図４】本発明による水虫繁殖抑制材の実施例のSrTiO3系磁器粉末配合と試験の結果を示す図である。
【図５】従来の水虫治療薬による比較例の薬剤の種類と試験の結果を示す図である。
【符号の説明】
【００４３】
なし
【図１】
2007045720.tif 000003
【図２】
2007045720.tif 000004
【図３】
2007045720.tif 000005
【図４】
2007045720.tif 000006
【図５】
2007045720.tif 000007
【手続補正書】
【提出日】平成17年8月17日(2005.8.17)
【手続補正１】
【補正対象書類名】明細書
【補正対象項目名】００１８
【補正方法】変更
【補正の内容】
【００１８】
ここで、一般に知られている両磁器の製造に関する概要について説明すれば、例えばBaTiO3磁器の場合は、炭酸バリウム（以下BaCO3 と略す) と酸化チタン（以下TiO2と略す）が基礎材料であり、半導体化する場合はNb，Ta，Bi，Sb，Y ，W ，Th，La，Ceなどの希土類イオンを一次配合する。また、一次配合の工程で粒径を均一に小さくするため炭酸カルシウム（以下CaCO3 と略す）を配合し、主材のBaTiO3とチタン酸カルシウム（CaTiO3) の混晶を形成することもある。これらを一般的工程である湿式混合粉砕, 脱水乾燥, 仮焼, 粉砕の各工程を通して粉体を得る。仮焼の温度は、一般に1100〜1200℃程度の空気中である。このような工程条件でBaTiO3磁器粉体が得られる。このBaTiO3磁器粉末は、直径3 〜10μm 程度の微結晶粒から成る多結晶である。
本発明では、この段階での磁器粉末が効果と経済性の面から利用される。